(57)【特許請求の範囲】
【請求項１】
（Ａ）単官能のビニル系単量体の単体又は混合物をラジカル重合して得られる（共）重合体  １〜２０質量％
（Ｂ）分子内に２つ又は３つの（メタ）アクリロイル基を有するエポキシ（メタ）アクリレート  ２０〜７５質量％
（Ｃ）ペンタエリスリトールテトラ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、トリペンタエリスリトールテトラ（メタ）アクリレート、トリペンタエリスリトールペンタ（メタ）アクリレート、トリペンタエリスリトールヘキサ（メタ）アクリレート、トリペンタエリスリトールヘプタ（メタ）アクリレート、トリペンタエリスリトールオクタ（メタ）アクリレートから選ばれる少なくとも１種の分子内に４つ以上の（メタ）アクリロイル基を有する（メタ）アクリレート  ２０〜７５質量％
から成る樹脂組成物（Ｉ）の合計１００質量部に対し、
（Ｄ）アシルフォスフィンオキサイドを含む活性エネルギー線感応性ラジカル重合開始剤  １〜２０質量部
を含む床用塗料組成物。
【請求項２】
（共）重合体（Ａ）の重量平均分子量が、５，０００〜３００，０００である請求項１記載の床用塗料組成物。
【請求項３】
活性エネルギー線感応性ラジカル重合開始剤（Ｄ）が、活性エネルギー最大吸収波長λｍａｘが３００ｎｍ以上であるアシルフォスフィンオキサイドを含む請求項１又は２に記載の床用塗料組成物。
【請求項４】
請求項１〜３のいずれかに記載の床用塗料組成物の硬化塗膜が被覆された床材。
【発明の詳細な説明】
【技術分野】
【０００１】
本発明は、床用塗料組成物及びその塗料にて被覆された物品に関し、更に詳しくはその被覆物が肉厚感、反り、耐擦り傷性、リコート性に優れ、その塗料が可使時間、作業性、指触乾燥性、硬化性に優れる塗料組成物に関する。
【背景技術】
【０００２】
従来、ファーストフード店、コンビニエンスストア、百貨店、体育館、病院、事務所、住居、工場等における床材には、ｉ）塩化ビニル等の樹脂系材料、ii）フローリング等の木質系材料、iii）磁器タイル等のセラミックス系材料、iv）大理石等の石材、v）モルタル等のコンクリート系材料、vi）鉄板等の金属系材料、vii）前記i）〜vi）の基材上に塗膜を設けた塗り床材等が使用されている。これらの床材はそのまま用いることも出来るが、一般的には床材表面に高い光沢性を付与したり、床材の劣化を防止し耐久性を向上させたり、スリップを防止し歩行適性を付与する目的のために、ワックス、フロアポリッシュ等の艶出し材が床材表面に塗布されている。
【０００３】
これら艶出し材は、極めて多くの顧客が訪れる場所、例えばファーストフード店の店舗床面に塗布した場合、施工後数日〜１週間程で床面の表面光沢が大きく低下し、更に土砂、ラード等の食用オイル、靴底ゴムに含まれているプロセスオイル等による傷や着色汚れが目立つようになる。よって塗膜を剥離して、再度艶出し材を塗布するという作業を短期間に何回も繰返している。
【０００４】
この作業の回数を低減させるために種々の技術が提案されており、例えば歩行負荷による表面光沢の劣化が少なく、土砂、食用オイル、プロセスオイル等による傷や着色汚れがわずかで、かつ研磨等によって簡単に取除くことが可能とされる組成物が提案されている（特許文献１、特許文献２など）。
【特許文献１】特開２００１−９８０４１
【特許文献２】特開２００２−６９３７１
【発明の開示】
【発明が解決しようとする課題】
【０００５】
しかしながら、これら艶出し材は従来に比べ耐久性は向上しているものの、被覆の対象となる床、床材、プラスチックフィルム等が反ったり、艶出し材の硬化塗膜が割れるなどの不具合が生じたり、リコート性やワックス密着性が十分に満足出来るものではなかった。
【０００６】
従って、本発明の目的は、肉厚感と耐擦り傷性、更にリコート性に優れ、床材の反りや塗膜の割れを抑制する床用塗料組成物、及び当該組成物を用いてなる塗料の硬化塗膜被覆物を提供することである。
【課題を解決するための手段】
【０００７】
本発明者らは、上記の課題を解決するために鋭意検討した結果、特定の成分を特定量配合することによって、上記要求物性の全てを満足し得ることを見出し、本発明に至った。具体的には、本発明は
（Ａ）ビニル系単量体の単体又は混合物を重合して得られる（共）重合体  １〜２０質量％
（Ｂ）分子内に２つ又は３つの（メタ）アクリロイル基を有するエポキシ（メタ）アクリレート  ２０〜７５質量％
（Ｃ）分子内に４つ以上の（メタ）アクリロイル基を有する（メタ）アクリレート  ２０〜７５質量％
から成る樹脂組成物（Ｉ）の合計１００質量部に対し、
（Ｄ）活性エネルギー線感応性ラジカル重合開始剤  １〜２０質量部
を含む床用塗料組成物である。
【０００８】
また、本発明は、上記床用塗料組成物の硬化塗膜が被覆された床材に関する。
【発明の効果】
【０００９】
本発明の床用塗料組成物は、肉厚感と耐汚染性、更にリコート性に優れ、床材の反りや硬化塗膜の割れを抑制する床用艶出し材を提供することができる。
【発明を実施するための最良の形態】
【００１０】
以下本発明について先ず、床用塗料組成物の成分について詳しく説明する。
【００１１】
本発明において使用される成分（Ａ）は、ビニル系単量体の単体又は混合物を重合して得られる（共）重合体であり、ラジカル重合開始剤の存在下に溶液重合法、塊状重合法、乳化重合法等の採用により得ることができる。なお、「（共）重合体」とは「単独重合体」と「共重合体」との総称である。具体的な重合可能な単量体の例としては、例えばメチル（メタ）アクリレート、エチル（メタ）アクリレート、プロピル（メタ）アクリレート、ｎ−ブチル（メタ）アクリレート、ｔ−ブチル（メタ）アクリレート、イソブチル（メタ）アクリレート、２−エチルヘキシル（メタ）アクリレート、ｎ−ノニル（メタ）アクリレート、シクロヘキシル（メタ）アクリレート、ベンジル（メタ）アクリレート、ジシクロペンタニル（メタ）アクリレート、ジシクロペンテニル（メタ）アクリレート、２−ジシクロペンテノキシエチル（メタ）アクリレート、イソボルニル（メタ）アクリレート、メトキシエチル（メタ）アクリレート、エトキシエチル（メタ）アクリレート、ブトキシエチル（メタ）アクリレート、メトキシエトキシエチル（メタ）アクリレート、エトキシエトキシエチル（メタ）アクリレート、テトラヒドロフルフリル（メタ）アクリレート等のアクリル酸エステル類；２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート等のヒドロキシアルキル（メタ）アクリレート類；２−ヒドロキシエチル（メタ）アクリレートとエチレンオキシドの付加物、２−ヒドロキシエチル（メタ）アクリレートとプロピレンオキシドの付加物、２−ヒドロキシエチル（メタ）アクリレートとε−カプロラクトンの付加物などの水酸基含有（メタ）アクリレートと有機ラクトン類の付加物等の水酸基含有ビニルモノマー；スチレン、α−メチルスチレン、ｐ−ｔ−ブチルスチレン、ビニルトルエンなどのスチレン又はスチレン誘導体；Ｎ，Ｎ−ジメチル（メタ）アクリルアミド、Ｎ，Ｎ−ジエチル（メタ）アクリルアミド等の（メタ）アクリルアミド化合物；（メタ）アクリル酸、イタコン酸、マレイン酸、フマル酸等の不飽和カルボン酸類；（メタ）アクリロニトリルのような重合性不飽和ニトリル類；マレイン酸ジエチル、マレイン酸ジブチル、フマル酸ジブチル、イタコン酸ジエチル、イタコン酸ジブチル等不飽和カルボン酸エステル類；酢酸ビニル、プロピオン酸ビニルなどのビニルエステル類等が挙げられる。これら共重合可能な単量体は、１種又は２種以上を併用することができる。
【００１２】
このようなビニル系単量体から得られる（共）重合体の中でも作業性の観点から、ＧＰＣ測定による重量平均分子量の下限値が、５，０００以上のものが好ましく、８０，０００以上のものがより好ましい。また重量平均分子量の上限値が、３００，０００以下のものが好ましい。
【００１３】
ビニル系単量体の単体又は混合物を重合して得られる成分（Ａ）の使用割合は、（Ａ）〜（Ｃ）成分の合計量１００質量％中、下限値は１質量％以上であり、５質量％以上がより好ましい。また上限値は２０質量％以下であり、１０質量％がより好ましい。成分（Ａ）の量が、１質量％未満では、指触乾燥性が得られなくなり、２０質量％を越えると作業性が得られなくなる。
【００１４】
本発明において使用される成分（Ｂ）である分子内に２つ又は３つの（メタ）アクリロイル基を有するエポキシ（メタ）アクリレートとは、エポキシ基を有するエポキシ化合物とカルボキシル基及び（メタ）アクリロイル基を有する化合物を反応させて得られる化合物である。
【００１５】
エポキシ基を有するエポキシ化合物としては、具体的には、脂肪族、脂環式脂肪族、芳香族系のものが使用でき、好ましくは、ビスフェノールＡ型エポキシ化合物、ビスフェノールＦ型エポキシ化合物、ビスフェノールＳ型エポキシ化合物等の芳香族系エポキシ化合物、水添ビスフェノールＡ型エポキシ化合物、水添ビスフェノールＦ型エポキシ化合物等の脂環式脂肪族系エポキシ化合物が挙げられる。また、カルボキシル基及び（メタ）アクリロイル基を有する化合物としては、特に限定されないが、アクリル酸、メタアクリル酸等の化合物が挙げられる。
【００１６】
これらエポキシ化合物及び、（メタ）アクリロイル基及びカルボキシル基を有する化合物は、それぞれ１種を単独で用いてもよいし、２種以上を併用して用いてもよい。
【００１７】
（Ａ）〜（Ｃ）成分の合計量１００質量％中、成分（Ｂ）の使用割合の下限値は２０質量％以上であり、３５質量％以上がより好ましい。また上限値は７５質量％以下であり、５５質量％以下がより好ましい。成分（Ｂ）の量が、２０質量％未満では、硬化性が得られなくなり、７５質量％を越えると耐摩耗性が得られなくなる。
【００１８】
本発明において使用される成分（Ｃ）である分子内に４つ以上の（メタ）アクリロイル基を有する（メタ）アクリレートの例としては、ペンタエリスリトールテトラ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、トリペンタエリスリトールテトラ（メタ）アクリレート、トリペンタエリスリトールペンタ（メタ）アクリレート、トリペンタエリスリトールヘキサ（メタ）アクリレート、トリペンタエリスリトールヘプタ（メタ）アクリレート、トリペンタエリスリトールオクタ（メタ）アクリレート等が挙げられ、イソホロンジイソシアネートとペンタエリスリトールトリ（メタ）アクリレートとを反応させたウレタンヘキサ（メタ）アクリレート等のウレタンポリ（メタ）アクリレート、トリメチロ−ルエタンとコハク酸および（メタ）アクリル酸とを反応させたポリエステル（メタ）アクリレート等のポリエステルポリ（メタ）アクリレートなどが挙げられる。上記した中でも、分子内に５つ以上の（メタ）アクリロイル基を有する（メタ）アクリレートがより好ましく、ジペンタエリスリトールヘキサアクリレートが特に好ましい。これらの多官能性単量体は１種又は２種以上を併用することができる。
【００１９】
（Ａ）〜（Ｃ）成分の合計量１００質量％中、成分（Ｃ）の使用割合の下限値は２０質量％以上であり、４０質量％以上がより好ましい。また上限値は７５質量％以下であり、６０質量％以下がより好ましい。成分（Ｃ）の量が、２０質量％未満では、硬化性が得られなくなり、７５質量％を越えると反りが大きくなる。
【００２０】
本発明において使用される成分（Ｄ）である光重合開始剤としては、ベンゾイン、ベンゾインモノメチルエーテル、ベンゾインイソプロピルエーテル、アセトイン、ベンジル、ベンゾフェノン、ｐ−メトキシベンゾフェノン、ジエトキシアセトフェノン、ベンジルジメチルケタール、２，２−ジエトキシアセトフェノン、１−ヒドロキシシクロヘキシルフェニルケトン、メチルフェニルグリオキシレート、エチルフェニルグリオキシレート、２−ヒドロキシ−２−メチル−１−フェニルプロパン−１−オン、２−エチルアントラキノン等のカルボニル化合物；テトラメチルチウラムモノスルフィド、テトラメチルチウラムジスルフィド等の硫黄化合物；２，４，６−トリメチルベンゾイルジフェニルフォスフィンオキサイド等のアシルフォスフィンオキサイド等を挙げることができる。これらは、１種又は２種以上の混合系で使用される。これらの中でも、特に活性エネルギー最大吸収波長λｍａｘが３００ｎｍ以上である、２，４，６−トリメチルベンゾイルジフェニルフォスフィンオキサイド等のアシルフォスフィンオキサイドが硬化性の観点より好ましい。（Ａ）〜（Ｃ）成分の合計量１００質量部に対し、光重合開始剤（Ｄ）の使用量の下限値は１質量部以上であり、５質量部以上がより好ましい。また上限値は２０質量部以下であり、１０質量部以下がより好ましい。成分（Ｄ）の量が１質量部未満では、硬化性が得られなくなり、２０質量部を越えると可使時間が得られなくなる。
【００２１】
更に、本発明の床用塗料組成物には、必要に応じて、その性能を損なわない範囲で、４−ジメチルアミノ安息香酸メチル、４−ジメチルアミノ安息香酸エチル、４−ジメチルアミノ安息香酸アミル、４−ジメチルアミノアセトフェノン等の公知の光増感剤を添加することもできる。
【００２２】
本発明の床用塗料組成物には、必要に応じて望ましい粘度に調整するために有機溶剤を使用することができる。有機溶剤の例として、アセトン、メチルエチルケトン、シクロヘキサノン等のケトン系化合物；酢酸メチル、酢酸エチル、酢酸ブチル、乳酸エチル、酢酸メトキシエチル等のエステル系化合物；エタノール、イソプロピルアルコール、ブタノール等のアルコール系化合物；ジエチルエーテル、エチレングリコールジメチルエーテル、ジエチレングリコールモノエチルエーテル、ジエチレングリコールモノブチルエーテル、ジオキサン等のエーテル系化合物；トルエン、キシレン等の芳香族化合物；ペンタン、ヘキサン、石油ナフサ等の脂肪族化合物等を挙げることができる。これらの中でも作業者の健康への影響が低いアルコール系溶剤が好ましく、その使用量は、床用塗料組成物１００質量部当たり、１００〜９００質量部であることが好ましい。
【００２３】
また、本発明の床用塗料組成物には、レベリング剤、消泡剤、沈降防止剤、潤滑剤、研磨剤、防錆剤、帯電防止剤、光安定剤、紫外線吸収剤、重合禁止剤などの添加剤を加えてもよい。
【００２４】
本発明の床用塗料組成物の塗布方法としては、刷毛・ローラー・ムートン・モップ塗り、ロールコート、スプレーコート、スピンコート、フローコート、ディピング、静電塗装、スクリーン印刷等の方法が用いられるが、塗布作業性の点からロールコートや刷毛塗りが好ましい。
【００２５】
本発明の床用塗料組成物は、活性エネルギー線を照射することにより硬化される。活性エネルギー線としては、紫外線、電子線等が挙げられる。例えば高圧水銀灯を用いた場合には、照射される紫外線エネルギー量が５０〜１０００ｍＪ／ｃｍ2程度の条件が好ましい。また、膜厚は硬化塗膜の厚さで１〜１００μｍの範囲であることが好ましい。
【００２６】
本発明の床用塗料組成物を塗布する際に、前述した有機溶剤を配合した場合には、当該組成物を硬化させる前に溶剤を揮発させなければならない。その際には、ＩＲヒーターや温風等で６０℃×３分間程度加温するか、室温で２０分間程度放置する等の条件下で有機溶剤を揮発させることが好ましい。
【００２７】
本発明の床用塗料組成物が塗布される床材としては、特に限定されるものではないが、前記した床材には、ｉ）塩化ビニル等の樹脂系材料、ii）フローリング等の木質系材料、iii）磁器タイル等のセラミックス系材料、iv）大理石等の石材、v）モルタル等のコンクリート系材料、vi）鉄板等の金属系材料などが挙げられる。また、本発明の床用塗料組成物の硬化塗膜が被覆された床材の表層には、更にＷＡＸ等を塗布し、光沢やスリップ防止を目的とした層を設けても良い。
【実施例】
【００２８】
以下に、実施例及び比較例を挙げ、本発明を詳しく説明する。以下において『部』はすべて『質量部』を、『％』はすべて『質量％』を意味する。また、実施例及び比較例における各種の測定評価は次のような方法で行った。
【００２９】
可使時間
床用塗料組成物を２５℃の室内（蛍光灯の下）で２時間放置した時の外観を目視評価した。
目視評価の判定は以下の基準で行った。
○・・・  粘度の増加が見られない
×・・・  粘度の増加が見られる
【００３０】
作業性
刷毛を用いてタジマ製ジニアスプレーンホモジニアスビニル床タイルＧＥ−１１００、縦３０ｃｍ、横３０ｃｍ、厚さ２ｍｍ（以下「塩化ビニル製タイル」という）に床用塗料組成物を塗布する時の塗りやすさを作業者により判断した。
○・・・  作業しやすく、塗り跡は残らない
×・・・  作業し難く、塗り跡が残る
【００３１】
指触乾燥性
床用塗料組成物を塩化ビニル製タイル塗布後、２５℃の雰囲気にて３０分間放置した後の紫外線照射前の塗膜表層について乾燥性を指触により判断した。
○・・・  ややタック感があるが、指に床用塗料組成物が付着しない
×・・・  タック感があり、指に床用塗料組成物が付着する
【００３２】
硬化性
塗膜を紫外線にて硬化させた後、指触により判断した。
○・・・  タック感がない
△・・・  ややタック感がある
×・・・  タック感がある
【００３３】
肉厚感
床用塗料組成物を刷毛により、塩化ビニル製タイルに、硬化後の膜厚が約３０μｍになるように塗布し、硬化後の肉厚感を光沢計（マイクロリス-トリ-グロス：ビックケミー・ジャパン（株）製）を用いて評価した。評価の判定は以下の基準で行った。
◎・・・  ２０°の光沢度が７０以上
○・・・  ２０°の光沢度が５０以上７０未満
×・・・  ２０°の光沢度が５０未満
【００３４】
反り
床用塗料組成物を刷毛により、塩化ビニル製タイルに、硬化後の膜厚が約３０μｍになるように塗布し、硬化後の外観を目視評価した。目視評価の判定は以下の基準で行った。
◎・・・  塩化ビニル製タイルの反りがほとんど認められない
○・・・  塩化ビニル製タイルの反りが若干認められる
×・・・  塩化ビニル製タイルの反りが認められる
【００３５】
耐汚染性
床用塗料組成物を刷毛により、塩化ビニル製タイルに、硬化後の膜厚が約３０μｍになるように塗布し、硬化後に油性赤インク（油性マーカー：コクヨ（株）製）を用いて線を描き、ウエス（「キムワイプ」：（株）クレシア製）で拭き取った後、外観を目視評価した。目視評価の判定は、以下の基準で行った。
○・・・  赤インクの線の跡が認められない
×・・・  赤インクの線の跡が認められる
【００３６】
耐擦り傷性
床用塗料組成物を刷毛により、塩化ビニル製タイルに、硬化後の膜厚が約３０μｍになるように塗布し、硬化後に作業者の爪により擦り、外観を目視評価した。目視評価の判定は、以下の基準で行った。
◎・・・  爪跡が認められない
○・・・  ほとんど爪跡が認められない
△・・・  若干爪跡が認められる
×・・・  はっきりとした爪跡が認められる
【００３７】
リコート性
床用塗料組成物を刷毛により、塩化ビニル製タイルに、硬化後の膜厚が約３０μｍになるように塗布し、硬化後さらに床用塗料組成物を刷毛により、硬化塗膜上に、硬化後の膜厚が約３０μｍになるように塗布し、硬化後にセロハンテープを用いた剥離試験により密着性を評価した。評価の判定は以下の基準で行った。
○・・・  下塗り硬化塗膜層と上塗り硬化塗膜層との剥離が認められない
×・・・  下塗り硬化塗膜層と上塗り硬化塗膜層との剥離が認められる
【００３８】
判定（総合）
得られた床用塗料組成物、塗膜について測定した性能を基にして、床用塗料組成物及び当該組成物を用いてなる塗料被覆物の総合判定を行った。
◎・・・  全ての評価項目が○以上であり、◎が３つ以上
○・・・  全ての評価項目が○以上である
△・・・  評価項目に△であるものがある
×・・・  評価項目に×であるものがある
【００３９】
実施例１
表１に示す成分をステンレス容器に計量し、約３０分間、全体が均一になるまで攪拌して硬化液を調製した。次に塩化ビニル製タイルのテストピースに乾燥後の膜厚が３０μｍとなるように塗装した。
【００４０】
次に２５℃の室温で３０分間放置し、有機溶剤を揮発させた後、空気中で高圧水銀灯を用い、波長３４０〜３８０ｎｍの積算光量が２００ｍＪ／ｃｍ2のエネルギーを照射し、硬化塗膜を形成させた。この得られた硬化塗膜についての評価結果を表１に示す。
【００４１】
実施例２〜８，10、参考例９、比較例１〜７
実施例１と同様に、表１、表２に示す配合比で硬化液を調製し同様の作業および評価を行った。その結果は表１、表２に示す。
【００４２】
なお、実施例及び比較例に用いた略号は、以下の化合物を表わす。
・PolymerA:    メタクリル酸メチルの重合体
（GPCによる  重量平均分子量：４０，０００）
・PolymerB:    メタクリル酸メチル／アクリル酸エチル＝９９／１の共重合体
（GPCによる  重量平均分子量：９５，０００）
・PolymerC:    メタクリル酸メチルの重合体
（GPCによる  重量平均分子量：２８０，０００）
・PolymerD:    メタクリル酸メチルの重合体
（GPCによる  重量平均分子量：４８０，０００）
・ＥＡ：分子内に２つのアクリロイル基を有するエポキシアクリレート
（ビスフェノールＡ型エポキシ樹脂（ジャパンエポキシレジン（株）製商品名「エピコート８２８」およびアクリル酸から成るエポキシアクリレート）
【００４３】
−仕込み量−
エポキシ当量１９０の「エピコート８２８」          ：０．７４２０部
アクリル酸                                        ：０．２６７８部
合成触媒：純度６５質量％のトリエチルメチルアンモニウムクロライド：０．００８７部
重合禁止剤：ハイドロキノンモノメチルエーテル(MEHQ)：０．００１５部
合計                                              ：１．０２００部
【００４４】
−反応条件−
７０℃まで１時間で昇温、７０℃で１時間保持。
７０℃から８０℃まで０．５時間で昇温、８０℃で１時間保持。
８０℃から９０℃まで０．５時間で昇温、９０℃で１時間保持。
９０℃から９５℃まで０．５時間で昇温、以後反応終了時まで９５℃で保持。
※反応の終了は酸価で行い、３以下で終了。
反応終了後、４０℃以下まで降温。
【００４５】
−略号−
・ＤＰＨＡ：ジペンタエリスリトールヘキサアクリレート
・ＰＥＴＴＡ：ペンタエリスリトールテトラアクリレート
・ＴＭＰＴＡ：トリメチロールプロパントリアクリレート
・ＨＣＰＫ：１−ヒドロキシシクロヘキシルフェニルケトン
・ＡＰＯ：２，４，６−トリメチルベンゾイルジフェニルフォスフィンオキサイド
・ＢＮＰ：ベンゾフェノン
・ＰＧＭ：プロピレングリコールモノメチルエーテル
【００４６】
【表１】
0005393939.tif 000002
【００４７】
【表２】
0005393939.tif 000003